먼저 , 바륨 아세테이트 ( Barium acetate ) 1 . 86 g 을 200 ml 의 증류수 에 용해 시킨 후 , 5 g 의 γ - 알루미나 에 습윤 함침 법 을 통하 여 바륨 을 담지 시켰 다 . 얻 어 진 시료 를 105 ℃ 에서 12 시간 동안 건조 시킨 후 , 건조 된 시료 를 공기 분위기 하 에서 500 ℃ 의 온도 로 4 시간 동안 소성 하 여 , 알루미나 에 바륨 이 담지 된 20 Ba / Al 2 O 3 촉매 를 제조 하 였 다 . 이때 , 알루미나 지 지체 100 중량 부를 기준 으로 바륨 이 20 중량 부 로 담지 되 었 다 .